(57)【要約】  耐マイグレーション性に優れ、高い熱伝導性および絶縁性を長期にわたって維持することができる電子部品搭載用基板を提供する。電子部品搭載用基板１０は、アルミニウムまたはアルミニウム基合金で構成される金属基板１１と、金属基板１１上に形成され、上面２１に網目状の割れ目２２を有するアルマイト層１２と、アルマイト層１２上に形成され、一部が割れ目２２内に入り込んだセラミック層１３とを備える。
2016047702.tif 000002
【特許請求の範囲】
【請求項１】
アルミニウムまたはアルミニウム基合金で構成される金属基板と、
前記金属基板上に形成され、上面に網目状の割れ目を有するアルマイト層と、
前記アルマイト層上に形成され、一部が前記割れ目内に入り込んだセラミック層とを備えたことを特徴とする電子部品搭載用基板。
【請求項２】
前記セラミック層が、アルミナとシリカとの混合物で構成されていることを特徴とする請求項１に記載の電子部品搭載用基板。
【請求項３】
前記割れ目は、前記金属基板と前記アルマイト層との界面にまで形成されていることを特徴とする請求項１または請求項２に記載の電子部品搭載用基板。
【請求項４】
前記セラミック層は、上面の前記割れ目に重なる位置に凹部を有することを特徴とする請求項１または２に記載の電子部品搭載用基板。
【請求項５】
前記セラミック層上に、発光素子が搭載される配線導体が設けられているとともに、
前記セラミック層は、前記アルマイト層側の領域の硬度が前記配線導体側の領域の硬度よりも高いことを特徴とする請求項１〜４のいずれか１つに記載の電子部品搭載用基板。
【請求項６】
前記セラミック層の厚みが、前記割れ目内に入り込んだ部分を除き、０．５μｍ以上２０μｍ以下の範囲にあることを特徴とする請求項１〜５のいずれか１つに記載の電子部品搭載用基板。
【請求項７】
前記アルマイト層の厚みが、前記割れ目が形成されている部分を除き、３μｍ以上２０μｍ以下の範囲にあることを特徴とする請求項１〜６のいずれか１つに記載の電子部品搭載用基板。
【請求項８】
請求項１〜７のいずれか１つに記載の電子部品搭載用基板と、
前記電子部品搭載用基板上に実装された発光素子とを備えたことを特徴とする発光装置。
【発明の詳細な説明】
【技術分野】
【０００１】
本発明は、例えば発光素子などの高発熱部品が実装される電子部品搭載用基板およびそれを用いた発光装置に関する。特に、車載用のＬＥＤ（Light Emitting Diode）ランプに好適に用いられる電子部品搭載用基板およびそれを用いた発光装置に関する。
【背景技術】
【０００２】
近年、自動車のヘッドライトにＬＥＤランプが採用されつつある。車載用のＬＥＤランプには高出力のＬＥＤチップが用いられるため、ＬＥＤチップが実装される基板には高い放熱性が求められる。そのため、車載用のＬＥＤランプには、従来から、高い熱伝導性を有する窒化アルミニウム基板が用いられている。しかしながら、最近では、高い熱伝導性を有しつつ、より安価に製造可能な基板が求められている。このような基板が、例えば特開２００７−１６５７５１号公報に提案されている。【０００３】
特開２００７−１６５７５１号公報に開示されている基板は、アルミニウム基板の表面にアルマイト層を形成し、このアルマイト層に熱応力を付与するなどしてクラックを形成した後、クラックを形成したアルマイト層の表面に熱伝導樹脂絶縁層を形成することによって構成されている。【０００４】
しかしながら、熱伝導樹脂絶縁層は樹脂からなるものであって、吸湿性を有していることから、イオンマイグレーションが発生するおそれがある。また、樹脂とアルマイトとは熱膨張率の差が大きいために、熱履歴が加わると、アルマイト層と熱伝導樹脂絶縁層との間で剥離が発生し、熱伝導性の低下を招いてしまうおそれがある。【０００５】
本発明は、上記の問題点に鑑みてなされたものであり、その目的は、耐マイグレーション性に優れ、高い熱伝導性および絶縁性を長期にわたって維持することができる電子部品搭載用基板およびそれを用いた発光装置を提供することにある。
【発明の概要】
【０００６】
本発明の１つの態様による電子部品搭載用基板は、アルミニウムまたはアルミニウム基合金で構成される金属基板と、前記金属基板上に形成され、上面に網目状の割れ目を有するアルマイト層と、前記アルマイト層上に形成され、一部が前記割れ目内に入り込んだセラミック層とを備えたものである。
【０００７】
また、本発明の１つの態様による発光装置は、本発明の１つの態様による電子部品搭載用基板と、前記電子部品搭載用基板上に実装された発光素子とを備えたものである。
【図面の簡単な説明】
【０００８】
【図１】本発明の実施形態に係る電子部品搭載用基板の構成を示す断面図である。
【図２】本発明の実施形態に係る電子部品搭載用基板の製造過程の一例を示す断面図であり、（ａ）は金属基板を示し、（ｂ）は金属基板の一方の面にアルマイト層を形成した状態を示し、（ｃ）はアルマイト層の上面に割れ目を形成した状態を示し、（ｄ）はアルマイト層上にセラミック層を形成した状態を示している。
【図３】図１に示す電子部品搭載用基板上に発光素子を実装した発光装置の構成の一例を示す断面図である。
【図４】図３のＡ部を拡大した電子部品搭載用基板の構成を示す断面図であり、（ａ）は一例であり、（ｂ）は（ａ）の変形例である。
【図５】図３のＡ部を拡大した電子部品搭載用基板の構成を示す断面図の他の例である。
【図６】アルマイト層の上面に形成された、網目状の割れ目の例を示す平面図である。
【発明を実施するための形態】
【０００９】
図１は、本発明の実施形態に係る電子部品搭載用基板１０の構成を示す断面図である。電子部品搭載用基板１０は、熱を外部に放出するものであって、具体例としては、ＬＥＤランプを実装するものである。特に、車載用のＬＥＤランプを実装するのに用いることができる。車載用のヘッドライトに適用したときには、ＬＥＤランプの発光量を大きくしなければならず、発光量を大きくするとともに、通常の携帯端末等に実装されているＬＥＤランプと比較して、ＬＥＤランプの発熱量が大きくなる。そこで、効率よく熱を外部に放熱するために、本発明の実施形態に係る電子部品搭載用基板１０を用いる。本実施形態の電子部品搭載用基板１０は、アルミニウムまたはアルミニウム基合金で構成される金属基板１１と、金属基板１１上に形成され、上面２１に網目状の割れ目２２を有するアルマイト層１２と、アルマイト層１２上に形成され、一部が割れ目２２内に入り込んだ、アルマイト層１２を覆うセラミック層１３とを備えている。
【００１０】
図２は、本発明の実施形態に係る電子部品搭載用基板１０の製造過程の一例を示す断面図である。図２（ａ）は金属基板１１を示している。金属基板１１は、その材料を金属アルミニウムまたはアルミニウム基合金とする板状体である。アルミニウム基合金には、例えば、Ａｌ−Ｃｕ系合金、Ａｌ−Ｍｎ系合金、Ａｌ−Ｓｉ系合金、Ａｌ−Ｍｇ系合金、Ａｌ−Ｍｇ−Ｓｉ系合金およびＡｌ−Ｚｎ−Ｍｇ系合金等を好適に用いることができる。金属基板１１としては、例えば０．３［ｍｍ］以上５［ｍｍ］以下の厚みを有するものが好適に用いられる。金属基板１の厚みを０．３［ｍｍ］以上にすることで、ＬＥＤランプの熱を効果的に吸収して、外部に放熱しやすくすることができる。また、金属基板１の厚みを５［ｍｍ］以下の厚みにすることで、放熱板と同様の効果を発揮しつつ配線基板を薄型化できるという作用効果を奏する。
【００１１】
図２（ｂ）は、図２（ａ）における金属基板１１の厚み方向における一方側の面にアルマイト層１２を形成した状態を示している。アルマイト層１２は、硫酸またはシュウ酸等の電解液の処理浴中で金属基板１１の前記一方側の面を陽極酸化することによって形成される。
【００１２】
アルマイト層１２の厚みは、陽極酸化の際の電解条件を調整することによって調整可能であり、例えば３［μｍ］以上２０［μｍ］以下の範囲に調整される。このアルマイト層１２の厚みは、後述する割れ目２２が形成されている部分を除く部分の厚みに相当する。アルマイト層１２の厚みを３［μｍ］以上にすることで、金属基板１１との絶縁性を高くするという作用効果を奏する。また、アルマイト層１２の厚みを２０［μｍ］以下の厚みにすることで、電子部品搭載用基板１０の熱伝導性を高くするという作用効果を奏する。
【００１３】
図２（ｃ）は、図２（ｂ）におけるアルマイト層１２の上面２１、すなわち金属基板１１とは反対側の表面に割れ目２２を形成した状態を示している。割れ目２２は、アルマイト層１２の上面２１に開口するように形成されている。網目状の割れ目２２は、意図的に形成される。その形成方法としては、アルマイト層１２の表面に形成されている、複数の微細孔に機械的な衝撃を付与することによって形成されてもよく、あるいは、電子部品搭載用基板使用時の想定される温度変化よりも大きな温度変化の熱応力（熱衝撃）を付与することによって形成されてもよい。アルマイト層１２に意図的に割れ目２２を設けることで、割れ目２２が無い状態におけるアルマイト層の内部応力を解放することができる。なお、割れ目２２の深さは、アルマイト層１２の厚みに相当するものまで存在する。ここで、網目状の割れ目２２とは、図６に示すように、空孔またはクラックであって、１つの割れ目が複数に分岐している状態のものも含まれる。
【００１４】
図２（ｄ）は、図２（ｃ）におけるアルマイト層１２上に、セラミック層１３を形成した状態を示している。セラミック層１３は、例えばゾルゲル法などの手法を用いて形成される。ゾルゲル法では、セラミック層１３のもととなるスラリーを作製し、それをディップコーティング法またはスプレーコーティング法などのコーティング方法を用いて、アルマイト層１２の上面２１にコーティングする。その後、コーティングした膜を金属基板１１ごと例えば１００［℃］以上３００［℃］以下の範囲で加熱処理することで硬化させる。これにより、アルマイト層１２の上面２１を覆うセラミック層１３が、その一部が割れ目２２内に入り込んだ状態で形成される。金属基板１１表面に対するより高い絶縁性を確保する観点からは、図１に示すように、セラミック層１３が、割れ目２２に露出した金属基板１１の表面を被覆するように割れ目２２内の全域に入り込んでいる。
【００１５】
このように、セラミック層１３が少なくとも割れ目２２の開口付近に入り込んだ状態になると、セラミック層１３はアルマイト層１２を構造的に補強することとなる。よって、温度変化等によってアルマイト層１２にさらなるクラックが形成されるのを抑制でき、その結果、金属基板１１の表面に対する絶縁性を長期間維持できる。なお、セラミック層１３の一部は、金属基板１１とアルマイト層１２との界面にまで形成された割れ目２２に充填されていることが好ましい。セラミック層１３が割れ目２２内に入り込むことによって、割れ目２２内の空気が少なくなるため、その空気中の水分に起因して生じる金属基板１１表面の絶縁性低下を、さらに抑制できる。さらに、セラミック層１３とアルマイト層１２との密着性が強固となり、セラミック層１３の熱収縮あるいは膨張等によってもセラミック層１３が剥がれ難くなる。
【００１６】
セラミック層１３は、本実施形態では、アルミナとシリカとの混合物で構成される。これにより、セラミック層１３を形成する際の加熱処理の温度を低くすることができるため、熱応力が小さく、高信頼性の電子部品搭載用基板１０を作製することができる。また、アルミナを含んでいることにより、割れ目２２内に入り込んだセラミック層１３とアルマイト層１２との結晶構造が類似であるため、より高熱伝導性を有する電子部品搭載用基板１０を実現することができる。
【００１７】
アルミナとシリカの混合物は、例えば、アルコキシシランに、アルミナ粉末、シリカ粉末、アルコール、および水を配合したスラリーを調製することで作製することができる。この混合物を用いて、加水分解と重縮合反応とによって、アルミナとシリカとからなるセラミック層１３を形成することができる。アルミナとシリカとの混合割合としては、例えば１０：９０に設定される。また、アルミナ粉末やシリカ粉末の代わりにジルコニア粉末などを添加することで熱膨張率を調整することもできる。
【００１８】
セラミック層１３の厚みは、例えば０．５［μｍ］以上１０［μｍ］以下の範囲に調整されるのが好ましい。セラミック層１３の厚みを０．５［μｍ］以上にすることで、アルマイト層１２に形成した複数の割れ目２２に充填することができる。また、セラミック層１３の厚みを２０［μｍ］以下の厚みにすることで、電子部品搭載用基板１０の熱伝導性を高くするという作用効果を奏する。
【００１９】
セラミック層１３は、割れ目２２に重なるように凹部１３ｂが設けられている。このような構成とすることによって、配線導体１４がセラミック層１３の主面から凹部１３ｂ内にかけて設けられることにより、電子装置を作動させた際に、金属基板１１と配線導体１４との熱膨張率の差によって応力が発生したとしても、配線導体１４における凹部１３ｂおよび割れ目２２に対応する部分で応力が分散されるものとなり、配線導体１４が電子部品搭載用基板１０から剥がれるのを抑制することが可能となる。また、凹部１３ｂが割れ目２２に重なるようにセラミック層１３に凹部１３ｂが設けられており、セラミック層１３における凹部１３ｂに対応する部分で厚みが小さくなるのを抑制するものとなり、セラミック層１３における凹部１３ｂに対応する部分でクラック等が発生し難いものとなって、セラミック層１３が剥がれるのを抑制することが可能となる。なお、凹部１３ｂは、セラミック層１３となるアルミナとシリカとの混合物の粘度等を適宜調整することによって、幅および深さを変更することが可能である。
【００２０】
なお、凹部１３ｂは、図４（ａ）に示すように、幅が割れ目２２の幅よりも大きくてもよいが、図４（ｂ）に示すように幅が割れ目２２の幅よりも小さいと、セラミック層１３における凹部１３ｂに対応する部分で厚みが小さくなるのを効果的に抑制するものとなり、セラミック層１３における凹部１３ｂに対応する部分でクラック等がより発生し難いものとなって、セラミック層１３が剥がれるのを抑制することが可能となる。
【００２１】
配線導体１４は、セラミック層１３上に設けられ、発光素子等の発光素子２が搭載されるものであり、例えば、密着金属層とバリア層とを有している。配線導体１４を構成する密着金属層は、セラミック層１３上に設けられる。密着金属層は、例えば窒化タンタル、ニッケル−クロム、ニッケル−クロム−シリコン、タングステン−シリコン、モリブデン−シリコン、タングステン、モリブデン、チタン、およびクロム等から成り、蒸着法、イオンプレーティング法、およびスパッタリング法等の薄膜形成技術を採用することにより、セラミック層１３に被着される。
【００２２】
例えば真空蒸着法を用いて形成する場合には、アルマイト層１２およびセラミック層１３が設けられた金属基板１１を真空蒸着装置の成膜室内に設置して、成膜室内の蒸着源に密着金属層となる金属片を配置する。その後、成膜室内を真空状態（１０−２Ｐａ以下の圧力）にするとともに、蒸着源に配置された金属片を加熱して蒸着させる。そして、この蒸着した金属片の分子をアルマイト層１２およびセラミック層１３が設けられた金属基板１１に被着させることにより、密着金属層を形成する。さらに、密着金属層が形成された金属基板１１にフォトリソグラフィ法を用いてレジストパターンを形成した後、エッチングによって余分な密着金属層を除去することにより形成される。密着金属層の上面にはバリア層が被着され、バリア層は密着金属層とめっき層と接合性および濡れ性が良く、密着金属層とめっき層とを強固に接合させるとともに密着金属層とめっき層との相互拡散を抑制する作用をなす。バリア層は、例えばニッケル−クロム、白金、パラジウム、ニッケル、およびコバルト等から成り、蒸着法、イオンプレーティング法、およびスパッタリング法等の薄膜形成技術によって密着金属層の表面に被着される。
【００２３】
密着金属層の厚さは０．０１〜０．５［μｍ］程度がよい。密着金属層の厚さが０．０１［μｍ］未満では、セラミック層１３に密着金属層を強固に密着させることが困難となる傾向がある。一方、密着金属層の厚さが０．５μｍを超える場合は、密着金属層の成膜時の内部応力によって密着金属層の剥離が生じ易くなる。また、バリア層の厚さは０．０５〜１［μｍ］程度がよい。バリア層の厚さが０．０５［μｍ］未満では、ピンホール等の欠陥が発生してバリア層としての機能を果たしにくくなる傾向がある。一方、バリア層の厚さが１μｍを超える場合は、成膜時の内部応力によってバリア層の剥離が生じ易くなる。
【００２４】
また、バリア層上に、銅または金等のメタル層を配置し、配線導体１４上に金属層が良好に形成されるようにしても構わない。このようなメタル層は、配線導体１４と同様な方法によって形成される。
【００２５】
金属層は、金属基板１１にアルマイト層１２およびセラミック層１３を介して設けられた配線導体１４上に、銅または銀等のめっき層を被着することによって形成される。金属層は、配線導体１４の材質よりも熱伝導率が高い材質が用いられると、金属層による熱伝導が大きくなる。
【００２６】
配線導体１４の露出する表面には、電気めっき法または無電解めっき法によって金属めっき層が被着される。金属めっき層は、ニッケル、金または銀等の耐食性や接続部材３との接続性に優れる金属からなるものであり、例えば、厚さが０．５〜５［μｍ］程度のニッケルめっき層と厚さが０．１〜３［μｍ］程度の金めっき層とが、あるいは厚さが１〜１０［μｍ］程度のニッケルめっき層と厚さが０．１〜１［μｍ］程度の銀めっき層とが順次被着される。これによって、配線導体１４が腐食することを効果的に抑制できるとともに、配線導体１４と発光素子２との接合、または配線導体１４と金属バンプまたはボンディングワイヤ等の接続部材３との接合を、および配線導体１４とモジュール用基板４に形成された接続用の接続パッド４１との接合を強固にできる。
【００２７】
セラミック層１３は、アルマイト層１２側の領域の硬度が、配線導体１４側の領域の硬度よりも高くなっている。このような構成とすることによって、発光素子２を搭載する場合において、応力等の外力が電子部品搭載用基板１０に加わった場合に、応力が硬度の低いセラミック層１３の配線導体１４側の領域で吸収され、吸収し切れない残りの応力が硬度の高いセラミック層１３のアルマイト層１２側の領域で分散されるものとなり、アルマイト層１２においてクラックの発生または変形等を抑制することが可能となる。なお、例えばセラミック層１３の主面側の硬度は０．５[ＧＰａ]〜１．８［ＧＰａ］であり、他の主面側の硬度は１．８［ＧＰａ］〜２．５［ＧＰａ］である。このセラミック層１３の硬度は、ナノインデンターを用いて測定することができる。
【００２８】
なお、セラミック層１３は、アルマイト層１２側の領域の硬度を配線導体１４側の領域の硬度よりも高くするには、セラミック層１３となるスラリーを上述のコーティング方法を用いて、アルマイト層１２の主面（上面）に形成した後、上述のように加熱処理する場合に、アルマイト層１２から熱が伝わるようにして硬化させて形成してもよいし、また、セラミック層１３となるスラリーを上述のコーティング方法を用いてアルマイト層１２の主面（上面）に複数層形成する場合に、各層の形成時に加熱処理することによって硬化させて形成してもよい。
【００２９】
また、セラミック層１３は、配線導体１４側の領域からアルマイト層１２側の領域に向かって硬度が漸次高くなっていると、発光素子２を搭載する場合において、応力等の外力が電子部品搭載用基板１０に加わった場合に、応力が硬度の低いセラミック層１３の配線導体１４側の領域で吸収され、応力が吸収し切れなかったとしても、アルマイト層１２側の領域に向かって硬度が漸次高くなっているため、セラミック層１３の配線導体１４側の領域とアルマイト層１２側の領域との間で効果的に分散されるものとなり、アルマイト層１２においてクラックの発生または変形等をより効果的に抑制することが可能となる。
【００３０】
なお、割れ目２２内のセラミック層１３は、割れ目２２の中央側の硬度よりも割れ目２２の側壁側の硬度が高い部分を有すると、発光素子２を搭載する場合において、応力等の外力が平面透視で電子部品搭載用基板１０の割れ目２２に重なる部分に加わった場合に、応力が硬度の低いセラミック層１３の配線導体１４側の領域、さらに割れ目２２の中央側の硬度の低い部分で吸収され、吸収し切れない残りの応力が割れ目２２の側壁側の硬度の高い部分で分散されるものとなり、アルマイト層１２の割れ目２２においてクラックの発生、変形等を抑制することが可能となる。なお、割れ目２２内のセラミック層１３において、例えば割れ目２２の中央側の硬度は０．５［ＧＰａ］〜１．８［ＧＰａ］であり、割れ目２２の側壁側の硬度は１．８［ＧＰａ］〜２．５［ＧＰａ］である。
【００３１】
なお、割れ目２２内のセラミック層１３は、割れ目２２の中央側から割れ目２２の側壁側に向かって硬度が漸次高くなっていると、発光素子２を搭載する場合において、応力等の外力が平面透視で電子部品搭載用基板１０の割れ目２２に重なる部分に加わった場合に、応力が硬度の低いセラミック層１３の配線導体１４側の領域、さらに割れ目２２の中央側の硬度の低い部分で吸収され、応力が吸収し切れなかったとしても、割れ目２２の中央側から割れ目２２の側壁側に向かって硬度が漸次高くなっているため、割れ目２２の中央側と割れ目２２の側壁側との間で効果的に分散されるものとなり、アルマイト層１２においてクラックの発生または変形等をより効果的に抑制することが可能となる。
【００３２】
また、セラミック層１３はＳｉＯ結合を含んでおり、セラミック層１３におけるＳｉＯ結合の濃度は主面側よりも他の主面側の方が高く、セラミック層１３のアルマイト層１２側の領域の硬度が、配線導体１４側の領域の硬度よりもより高いものとなっており、発光素子２を搭載する場合において、応力等の外力が電子部品搭載用基板１０に加わった場合に、応力がセラミック層１３の配線導体１４側の領域で吸収され、吸収し切れない残りの応力がセラミック層１３のアルマイト層１２側の領域で分散されるものとなり、アルマイト層１２においてクラックの発生または変形等を効果的に抑制することが可能となる。なお、セラミック層１３の硬度は、セラミック層１３におけるＳｉＯ結合の三員環および多員環の比率で決まる。例えば、三員環と多員環の比率が１００：１００〜１００：１１５未満のときは硬度が高くて硬く、三員環と多員環の比率が１００：１１５以上のときは硬度が低くて柔らかい。
【００３３】
このように、本実施形態に係る電子部品搭載用基板１０は、アルマイト層１２上に、アルマイト層１２の上面２１に設けられた網目状の割れ目２２内に一部が入り込むとともにアルマイト層１２を覆うセラミック層１３を形成することによって構成されている。したがって、アルマイト層１２を樹脂から成る層で覆う場合と比較して、耐マイグレーション性に優れた電子部品搭載用基板１０を実現することができる。
【００３４】
なお、図４および図５に示すように、凹部１３ｂがセラミック層１３の主面（上面）から割れ目２２内にかけて設けられていることにより、配線導体１４がセラミック層１３の主面から凹部１３ｂ内に加えて割れ目２２内に設けられることによって、電子装置を作動させた際に、金属基板１１と配線導体１４との熱膨張率の差によって応力が発生したとしても、配線導体１４における凹部１３ｂおよび割れ目２２で応力が効果的に分散されるものとなり、配線導体１４が電子部品搭載用基板１０から剥がれるのをより効果的に抑制することが可能となる。
【００３５】
また、凹部１３ｂがセラミック層１３に設けられていることにより、セラミック層１３の主面から凹部１３ｂ内にかけて設けられた配線導体１４が設けられるものとなり、電子装置を作動させた際に、金属基板１１と配線導体１４との熱膨張率の差によって応力が発生したとしても、配線導体１４における凹部１３ｂおよび割れ目２２に対応する部分で応力がより良好に分散されるものとなり、配線導体１４が電子部品搭載用基板１０から剥がれるのをより効果的に抑制することが可能となる。
【００３６】
また、平面視において、凹部１３ｂも網目状となっていることにより、セラミック層１３の主面から凹部１３ｂ内にかけて設けられた配線導体１４が網目状となる部分を有するものとなり、電子装置を作動させた際に、金属基板１１と配線導体１４との熱膨張率の差によって応力が発生したとしても、配線導体１４における凹部１３ｂおよび割れ目２２に対応する部分で応力が効果的に分散されるものとなり、配線導体１４が電子部品搭載用基板１０から剥がれるのをより効果的に抑制することが可能となる。また、取扱い時の外力が配線導体１４に対して水平方向に加わったとしても、配線導体１４における凹部１３ｂおよび割れ目２２に対応する、網目状となった部分で応力が効果的に分散されるものとなり、配線導体１４が電子部品搭載用基板１０から剥がれるのを効果的に抑制することが可能となる。
【００３７】
また、凹部１３ｂがアルマイト層１２の全体にわたって設けられていることにより、電子装置を作動させた際に、金属基板１１と配線導体１４との熱膨張率の差によって応力が発生したとしても、配線導体１４の全体における凹部１３ｂおよび割れ目２２に対応する部分で応力が効果的に分散されるものとなり、配線導体１４が電子部品搭載用基板１０から剥がれるのを効果的に抑制することが可能となる。また、取扱い時の外力が配線導体１４に対して水平方向に加わったとしても、配線導体１４の全体における凹部１３ｂおよび割れ目２２に対応する部分で応力が効果的に分散されるものとなり、配線導体１４が電子部品搭載用基板１０から剥がれるのを効果的に抑制することが可能となる。
【００３８】
また、発光素子などの高発熱部品が実装されたとしても、アルマイト層１２を樹脂から成る層で覆う場合と比較して、アルマイト層１２とセラミック層１３との間での剥離が生じ難く、高い熱伝導性を長期にわたって確保することができる。さらに、窒化アルミニウム基板を用いて作製する場合と比較して、安価に製造することができる。
【００３９】
図３は、図１に示す電子部品搭載用基板１０上に発光素子２を実装した発光装置１の構成の一例を示す断面図である。図３に示す発光装置１においては、電子部品搭載用基板１０に形成されたセラミック層１３上に配線導体１４が形成され、その配線導体１４上にＡｕ（金）バンプである接続パッド４１を介して発光素子２が実装されて成り、配線導体１４とリードフレーム３とを電気的に接合することによって構成されている。発光素子２は、例えばＬＥＤチップによって実現される。
【００４０】
本実施形態に係る発光装置１は、車載用のＬＥＤランプに好適に用いることができる。すなわち、発光装置１は、発光素子２が実装される基板として、図１に示す電子部品搭載用基板１０を用いているので、高出力のＬＥＤチップを実装したとしても、高い熱伝導性を長期にわたって確保することができ、さらには、自動車から排出される排ガスに含まれているリン等によってセラミック層１３が劣化することがないので、セラミック層１３による絶縁性を長期にわたって維持することができる。
【図１】
2016047702.tif 000003
【図２】
2016047702.tif 000004
【図３】
2016047702.tif 000005
【図４】
2016047702.tif 000006
【図５】
2016047702.tif 000007
【図６】
2016047702.tif 000008
【国際調査報告】
2016047702.tif 000009
2016047702.tif 000010
2016047702.tif 000011
2016047702.tif 000012